(57)【要約】【課題】 従来の有鉛快削性黄銅合金に匹敵する切削性を有し、しかも接水に際して鉛の浸出がなく、さらに耐脱亜鉛腐食性、熱間鍛造性その他の物性に優れた無鉛快削性黄銅合金及びその製造方法を提供する。【解決手段】少なくとも６０．０〜６２．５質量％の銅（Ｃｕ）、０．４〜２．０質量％のビスマス（Ｂｉ）、０．０１〜０．０５質量％のリン（Ｐ）並びに残部の亜鉛（Ｚｎ）及び不可避不純物からなる金属組成を有し、この金属組成を有する銅基合金の鋳塊を押出した後の押出素材の表面温度が１８０℃以下になるまで徐冷すると共に、熱処理によりβ相がその周囲をα相で囲まれて孤立した状態にある金属組織を有する。【選択図】          図６
2008214760.tif 000002
【特許請求の範囲】
【請求項１】
少なくとも６０．０〜６２．５質量％の銅（Ｃｕ）、０．４〜２．０質量％のビスマス（Ｂｉ）、０．０１〜０．０５質量％のリン（Ｐ）並びに残部の亜鉛（Ｚｎ）及び不可避不純物からなる金属組成を有し、この金属組成を有する銅基合金の鋳塊を押出した後の押出素材の表面温度が１８０℃以下になるまで徐冷すると共に、熱処理によりβ相がその周囲をα相で囲まれて孤立した状態にある金属組織を有することを特徴とする耐脱亜鉛腐食性及び熱間鍛造性に優れた無鉛快削性黄銅合金。
【請求項２】
金属組成が、６０．０〜６１．０質量％の銅（Ｃｕ）、０．４〜２．０質量％のビスマス（Ｂｉ）、０．１０質量％以下の鉛（Ｐｂ）、０．５〜０．７質量％の錫（Ｓｎ）、０．０１〜０．０５質量％のリン（Ｐ）及び０．１質量％以下の鉄（Ｆｅ）並びに残部の亜鉛（Ｚｎ）及び不可避不純物からなる請求項１に記載の耐脱亜鉛腐食性及び熱間鍛造性に優れた無鉛快削性黄銅合金。
【請求項３】
６１．０〜６２．５質量％の銅（Ｃｕ）、０．４〜２．０質量％のビスマス（Ｂｉ）、０．１０質量％以下の鉛（Ｐｂ）、０．５〜１．０質量％の錫（Ｓｎ）、０．０１〜０．０５質量％のリン（Ｐ）、０．１質量％以下の鉄（Ｆｅ）及び０．０２〜０．２５質量％のアンチモン（Ｓｂ）並びに残部の亜鉛（Ｚｎ）及び不可避不純物からなる金属組成を有し、この金属組成を有する銅基合金の鋳塊を押出した後の押出素材の表面温度が１８０℃以下になるまで徐冷すると共に、熱処理によりβ相がその周囲をα相で囲まれて孤立した状態にある金属組織を有することを特徴とする耐脱亜鉛腐食性及び熱間鍛造性に優れた無鉛快削性黄銅合金。
【請求項４】
溶製、保持された請求項１、２又は３に記載の金属組成を有する銅基合金の溶湯から横型連続鋳造により鋳塊を鋳造し、引出しする工程と、得られた鋳塊を６００〜７３０℃の温度で熱間押出しし又は該温度で熱間押出しし且つ冷間引抜きする工程と、得られた押出又は引抜素材を３５０〜５５０℃の温度で１〜８時間焼鈍し、空冷による徐冷する工程とを含み、それらの熱処理によりβ相がその周囲をα相で囲まれて孤立した状態にある金属組織を有するようにしたことを特徴とする耐脱亜鉛腐食性及び熱間鍛造性に優れた無鉛快削性黄銅合金の製造方法。
【発明の詳細な説明】
【技術分野】
【０００１】
本発明は、耐脱亜鉛腐食性及び熱間鍛造性等に優れた無鉛快削性黄銅合金及びその製造方法に関する。
【背景技術】
【０００２】
水と接触し得る水道金具その他の接水器具には、従来、「ＪＩＳ Ｈ ３２５０」の規格に基づく切削性に優れた快削黄銅Ｃ３６０４や切削性及び熱間鍛造性に優れた鍛造用黄銅Ｃ３７７１等の快削性黄銅合金が広く使用されている。
【０００３】
前記快削性黄銅合金には、容易に切削加工し得るように、鉛（Ｐｂ）が多量に添加され、このように添加された鉛は、合金のマトリックスに固溶せずに結晶粒の内外に微粒状に分散し、それによって該材料の良好な切削性が確保されている。
【０００４】
しかしながら、前記のように鉛が添加された有鉛快削性黄銅合金は、優れた切削性を呈する反面、水との接触により脱亜鉛腐食を生じ易い上に鉛を水中に浸出させる傾向があり、鉛害による環境汚染や健康被害を招くことが懸念されていた。この点に関して、平成１５年４月１日施行の「給水装置の構造及び材質の基準に関する省令の一部を改正する省令」（平成１４年厚生労働省令第１３８号）により鉛の水道水質基準が改正され、この改正を受けて給水装置に係る鉛の浸出性能基準についても厳しい基準値に改正されている。
【０００５】
このことから、従来の前記有鉛黄銅合金は、飲用に供する給水装置には事実上使用することができず、鉛の浸出に係る前記改正基準を満たす無鉛快削性黄銅合金の開発が待望されていた。
【０００６】
前記問題に対して、例えば特開平５‐２５５７７８号公報、特公平５−６３５３６号公報、特許第３３３５００２号公報には、鉛（Ｐｂ）の代わりに非毒性とされるビスマス（Ｂｉ）を銅合金中に添加することにより切削性を確保しつつ水中への鉛の浸出を防止し得るようにした無鉛快削性黄銅合金が提案されている。
【０００７】
しかしながら、特開平５‐２５５７７８号に係る黄銅合金は耐脱亜鉛腐食性に劣り、また特公平５−６３５３６号に係る黄銅合金は熱間加工性に難点があり、また特許第３３３５００２号に係る黄銅合金は前記黄銅合金の問題点を改良したとされるものの、なお耐脱亜鉛腐食性や耐磨耗性等に問題を残すものであった。
【特許文献１】特開平５‐２５５７７８号公報
【特許文献２】特公平５−６３５３６号公報
【特許文献３】特許第３３３５００２号公報
【発明の開示】
【発明が解決しようとする課題】
【０００８】
本発明の課題は、従来の有鉛快削性黄銅合金に匹敵する切削性を有し、しかも接水に際して鉛の浸出がないことから安全で鉛害の恐れがなく、さらに耐脱亜鉛腐食性、熱間鍛造性その他の物性に優れた無鉛快削性黄銅合金及びその製造方法を提供することにある。
【課題を解決するための手段】
【０００９】
請求項１に記載の発明に係る無鉛快削性黄銅合金は、少なくとも６０．０〜６２．５質量％の銅（Ｃｕ）、０．４〜２．０質量％のビスマス（Ｂｉ）、０．０１〜０．０５質量％のリン（Ｐ）並びに残部の亜鉛（Ｚｎ）及び不可避不純物からなる金属組成を有し、この金属組成を有する銅基合金の鋳塊を押出した後の押出素材の表面温度が１８０℃以下になるまで徐冷すると共に、熱処理によりβ相がその周囲をα相で囲まれて孤立した状態にある金属組織を有する耐脱亜鉛腐食性及び熱間鍛造性に優れた無鉛快削性黄銅合金である。
【００１０】
請求項２に記載の発明に係る無鉛快削性黄銅合金は、金属組成が、６０．０〜６１．０質量％の銅（Ｃｕ）、０．４〜２．０質量％のビスマス（Ｂｉ）、０．１０質量％以下の鉛（Ｐｂ）、０．５〜０．７質量％の錫（Ｓｎ）、０．０１〜０．０５質量％のリン（Ｐ）及び０．１質量％以下の鉄（Ｆｅ）並びに残部の亜鉛（Ｚｎ）及び不可避不純物からなる耐脱亜鉛腐食性及び熱間鍛造性に優れた無鉛快削性黄銅合金である。
【００１１】
請求項３に記載の発明に係る無鉛快削性黄銅合金は、６１．０〜６２．５質量％の銅（Ｃｕ）、０．４〜２．０質量％のビスマス（Ｂｉ）、０．１０質量％以下の鉛（Ｐｂ）、０．５〜１．０質量％の錫（Ｓｎ）、０．０１〜０．０５質量％のリン（Ｐ）、０．１質量％以下の鉄（Ｆｅ）及び０．０２〜０．２５質量％のアンチモン（Ｓｂ）並びに残部の亜鉛（Ｚｎ）及び不可避不純物からなる金属組成を有し、この金属組成を有する銅基合金の鋳塊を押出した後の押出素材の表面温度が１８０℃以下になるまで徐冷すると共に、熱処理によりβ相がその周囲をα相で囲まれて孤立した状態にある金属組織を有する耐脱亜鉛腐食性及び熱間鍛造性に優れた無鉛快削性黄銅合金である。
【００１２】
請求項４に記載の発明に係る無鉛快削性黄銅合金の製造方法は、溶製、保持された請求項１、２又は３に記載の金属組成を有する銅基合金の溶湯から横型連続鋳造により鋳塊を鋳造し、引出しする工程と、得られた鋳塊を６００〜７３０℃の温度で熱間押出しし又は該温度で熱間押出しし且つ冷間引抜きする工程と、得られた押出又は引抜素材を３５０〜５５０℃の温度で１〜８時間焼鈍し、空冷による徐冷する工程とを含み、それらの熱処理によりβ相がその周囲をα相で囲まれて孤立した状態にある金属組織を有するようにした耐脱亜鉛腐食性及び熱間鍛造性に優れた無鉛快削性黄銅合金の製造方法である。
【００１３】
前記金属組成において、銅（Ｃｕ）は、黄銅合金の金属組織が何れの温度範囲においてもα相とβ相の２相を有し、熱間加工の温度範囲では必ずβ相を含み、また常温においてはα相を主として含むようにし、しかも熱処理によりβ相がその周囲をα相で囲まれて孤立した状態にあるようにするために、請求項１に係る黄銅合金では６０．０〜６２．５質量％、好ましくは請求項２に記載のように６０．０〜６１．０質量％の範囲に管理され、請求項３に係る黄銅合金では６１．０〜６２．５質量％の範囲に管理される。
【００１４】
ビスマス（Ｂｉ）は、主として切削性を向上させるために、０．４〜２．０質量％の範囲で添加される。この成分は、鉛（Ｐｂ）と同様に合金のマトリックスに固溶せずに微細な粒子状として分散し、それによって該材料の切削性を向上させる。なお、この添加量が０．４質量％に満たない場合は所要の効果が得られず、またそれが２．０質量％を超える場合は熱間鍛造性の低下を招くことになる。
【００１５】
鉛（Ｐｂ）については、不純物として０．１０質量％以下の存在が許容される。地金として一部にスクラップを使用することは、製品の価格を低下させるために有利であり、本発明では、鉛含有量が前記許容範囲にある限り、スクラップが使用された前記地金を好適に使用することができる。黄銅合金に０．１０質量％以下の鉛が含有されていても、該黄銅合金は鉛の浸出に係る前記改正基準を十分満たすことができるので、これを実質的に無鉛とみなして差し支えない。なお、前記のような不純物としての鉛も、前記ビスマス（Ｂｉ）と相俟って切削性の向上に役立つものである。
【００１６】
アンチモン（Ｓｂ）は、ビスマス（Ｂｉ）と同様に切削性の向上と脱亜鉛腐食性の抑制に寄与するものであり、請求項１に係る黄銅合金では０．０２〜０．２５質量％の範囲で添加される。なお、この添加量が０．０２質量％に満たない場合は所要の効果が得られず、またそれが０．２５質量％を超える場合は粒界への偏析が著しくなり、特に熱間加工性については、β相が多い場合は熱間加工性への悪影響は少ないものの、α相の量が増えてくると熱間加工性を阻害し易くなる。
【００１７】
錫（Ｓｎ）は、α相及びβ相の耐脱亜鉛腐食性を向上させ、特にα相より脱亜鉛腐食を生じ易いβ相に対してより大きな耐脱亜鉛腐食性を与えるものであり、請求項１に係る黄銅合金では０．５〜１．０質量％の範囲で添加される。錫の添加量が０．２〜０．５質量％の範囲にある場合は錫が合金のマトリックスに固溶し、またその添加量が０．５質量％を超える場合は硬質のγ相が析出して切削性を向上させるが、その添加量が１．０質量％を超える場合は冷間加工性に悪影響を生じることになる。
【００１８】
リン（Ｐ）は、金属組織の結晶粒微細化を促進すると共に脱亜鉛腐食を抑制するものであり、０．０１〜０．０５質量％の範囲で添加される。この添加量が０．０１質量％に満たない場合は所要の効果が得られず、またそれが０．０５質量％を超える場合は生成したＣｕ3Ｐの微粒子が合金のマトリックスに分散して冷間加工性を阻害することになる。また、黄銅合金中でリンが前記アンチモンと共存することにより、結晶粒微細化及び耐脱亜鉛腐食性が相乗的に向上するものである。
【００１９】
鉄（Ｆｅ）は、鋳塊における結晶粒微細化に有効であり、０．１質量％以下の範囲で添加される。より健全な鋳塊を得るためには鉄をある程度添加することが好ましいが、添加量が過ぎる場合は硬くて脆いＦｅ3ＰやＦｅ3Ｓｎ等が生成して冷間加工性を阻害することになるので、健全な鋳塊の確保と冷間加工性の維持の点からは、鉄が０．０２〜０．０４質量％の範囲で添加されることが好ましい。
【００２０】
残部の亜鉛（Ｚｎ）は、合金のマトリックスに固溶して鋳造性や溶解性を向上させると共に強化するものである。
【００２１】
本発明に係るようなＣｕ−Ｚｎ−Ｂｉ系合金材は、鋳造時にＢｉの偏析による鋳塊割れを生じ易い。本発明に係る無鉛快削性黄銅合金の製造方法では、前記鋳塊割れがなく良質で健全な鋳塊を得るために、低周波溝型溶解炉等により溶製され、保持器により保持された請求項１又は２に記載の金属組成を有する銅基合金の溶湯から横型連続鋳造により鋳塊を鋳造し、引出しする方法が採られる。前記鋳造後の引出しは、鋳塊割れがなく、より良質で健全な鋳塊を得るために、好ましくは５０ｍｍ／分以下の速度で行われる。また、引出し後の冷却には、例えば、水冷による一次冷却と空冷又は軽度の水冷による二次冷却が採用される。
【００２２】
前記のようにして得られた鋳塊は、微細柱状晶組織におけるビスマス等の均一化の状態並びに鋳塊表面割れ（２ｍｍ以下）、水素（Ｈ2）ガス及び内部欠陥等の有無の検査が行われる。
【００２３】
検査後の良質で健全な鋳塊は、油圧単動式直接押出機等により６００〜７３０℃の温度、好ましくはβ相量の抑制のために６００〜６５０℃の温度での熱間押出し又は該温度での熱間押出しとその後の冷間引抜きに供される。前記鋳塊は、好ましくは冷間加工度３〜１０％の範囲で押出しされ、また押出し後の押出素材は好ましくは空冷により徐冷され、それにより冷間加工割れの防止が図られる。これは、押出素材中のビスマスが２７１℃以上で溶融しており、またβ相に濡れ易く、これがクラックの原因となるのを避けるためである。押出し後の冷却については、押出素材をその表面温度が１８０℃以下になるまでは空冷により徐冷し、水冷による急冷を避けることが好ましい。
【００２４】
前記のようにして得られた押出素材では、金属組織がα相とβ相からなると共に、前記β相の大部分が熱間押出し、さらには冷間引抜きの加工により引き延ばされて連続した状態で存在している。そのような状態の前記押出又は引抜素材には、３５０〜５５０℃の温度での１〜８時間の焼鈍とその後の徐冷が施され、それらによって、β相の一部がα相に変態して該α相の存在比率が増加すると共に残留したβ相がα相に包み込まれるような金属組織が形成され、耐脱亜鉛腐食性が向上する。前記焼鈍条件については、α単相組織を改善してより優れた耐脱亜鉛腐食性を得るために、請求項１に係る黄銅合金では３５０〜５５０℃の温度での１〜５時間の焼鈍が好ましく、また請求項２に係る黄銅合金では４５０〜５５０℃の温度での２〜５時間の焼鈍が好ましい。本発明に係る黄銅合金では、銅の含有量が６０．０〜６２．５質量％と多いことから、β相の存在比率が比較的小さく、これは高い耐脱亜鉛腐食性の確保に極めて有利な条件となっている。
【発明の効果】
【００２５】
以上のように、請求項１、２及び３に係る発明によれば、従来の有鉛快削性黄銅合金に匹敵する切削性を有し、しかも接水に際して鉛の浸出がないことから安全で鉛害の恐れがなく、さらに耐脱亜鉛腐食性、熱間鍛造性その他の物性に優れた無鉛快削性黄銅合金を提供することができる。特に請求項３に係る発明では、黄銅合金中でリンとアンチモンとが共存することにより、金属組織の結晶粒微細化及び耐脱亜鉛腐食性が相乗的に向上した無鉛快削性黄銅合金が得られる。また、押出素材の表面温度が１８０°以下になるまで、例えば空冷によって徐冷しているので、ビスマスの融点以下になるまで徐冷することによって、冷間加工割れの防止が図られ、クラックの原因を避けることができると共に、黄銅合金の脆性破壊を未然に防止することができる。
【００２６】
請求項４に係る発明によれば、請求項１〜３に記載の前記効果を奏する無鉛快削性黄銅合金を確実に製造することができる。
【発明を実施するための最良の形態】
【００２７】
以下に、本発明を実施例及び比較例に基づいて具体的に説明する。
〔黄銅合金供試体の準備〕
以下の表１に示す金属組成に基づき、本発明の実施例に係る無鉛快削性黄銅合金として本発明供試体１及び２を調製すると共に、比較例に係る従来の有鉛快削性黄銅合金として比較供試体１及び２を調製した。
【００２８】
本発明供試体１としては、低周波溝型溶解炉、保持器及び横型連続鋳造装置により溶製、鋳造され、引出しされて得られた表１の本発明供試体１欄に記載の金属組成を有する銅基合金の鋳塊を、油圧単動式直接押出機により６００〜６７０℃の温度で熱間押出しに供し、徐冷後、抽伸率０．５〜０．８ｍｍの冷間引抜きに供し、得られた引抜素材を５００〜５５０℃の温度で９０〜１２０分焼鈍し、徐冷する工程により製造した。また、本発明供試体２として、前記と同様に溶製、鋳造され、引出しされて得られた表１の本発明供試体２欄に記載の金属組成を有する銅基合金の鋳塊を、前記と同様にして６８０〜７２０℃の温度で熱間押出しに供し、徐冷後、抽伸率０．３〜０．６ｍｍの冷間引抜きに供し、得られた引抜素材を５００〜５５０℃の温度で９０〜１５０分焼鈍し、徐冷する工程により製造した。
【００２９】
また、比較供試体１として、前記と同様に溶製、鋳造され、引出しされて得られた表１の比較供試体１欄に記載の金属組成を有する銅基合金の鋳塊を、前記と同様にして６９０〜７５０℃の温度で熱間押出しに供し、徐冷後、抽伸率１ｍｍの冷間引抜きに供し、得られた引抜素材を５２０℃の温度で１００分焼鈍し、徐冷する工程により、「ＪＩＳ Ｈ ３２５０」の規格に基づく快削黄銅Ｃ３６０４ＢＤ−Ｆからなる引抜素材を製造した。また、比較供試体２として、前記と同様に溶製、鋳造され、引出しされて得られた表１の比較供試体２欄に記載の金属組成を有する銅基合金の鋳塊を、前記と同様にして６００〜６７０℃の温度で熱間押出しに供し、「ＪＩＳ Ｈ ３２５０」の規格に基づく鍛造用黄銅Ｃ３７７１ＢＤ−Ｆからなる押出素材を製造した。
【表１】
2008214760.tif 000003
【００３０】
〔機械的性質に関する試験〕
本発明供試体１及び２並びに比較供試体１及び２について、引張強さ（Ｎ／ｍｍ2）、伸び（％）、耐力（Ｎ／ｍｍ2）及び硬度（Ｈｖ）の各機械的性質を測定した。前記引張強さ（Ｎ／ｍｍ2）、伸び（％）については、「ＪＩＳ Ｚ ２２０１」の規格に基づく４号試験片を作成して測定し、また硬度（Ｈｖ）については、「ＪＩＳ Ｚ ２２４４」の規格に基づくビッカース硬さ試験方法により測定した。
【００３１】
各供試体についての機械的性質に関する試験結果を以下の表２に示す。なお、参考として、本発明供試体１に係る黄銅合金の金属組織を示す顕微鏡写真（×５００）と前記金属組織におけるビスマスの分散状態を示す顕微鏡写真（×５００）を各々図１（Ａ）及び（Ｂ）に示す。
【表２】
2008214760.tif 000004
【００３２】
前記の機械的性質に関する試験結果によれば、本発明供試体１及び２は、比較供試体１及び２と略同等又はそれ以上の機械的性質を示した。
【００３３】
〔切削性試験〕
下記の表３に記載の試験条件の下に、本発明供試体１及び２並びに評価基準材料としての比較供試体１について、旋盤による切削試験及びボール盤による穿孔試験を実施した。各供試体についての切削試験結果を以下の表４に示す。
【００３４】
なお、表４中、切削性１は旋盤による切削時の切削性を示し、また切削性２は旋盤による切削時及びボール盤による穿孔時の各切削性を総合した切削性を示している。切削性については、切削性指数（％）＝（評価基準材料である比較供試体１の切削抵抗値／各材料の切削抵抗値）×１００の計算式で算出した。
【表３】
2008214760.tif 000005
【表４】
2008214760.tif 000006
【００３５】
前記の切削性試験結果によれば、本発明供試体１及び２は、旋盤による切削時及びボール盤による穿孔に際して、比較供試体１の８０％以上という優れた切削性を奏した。
【００３６】
〔切粉状態に関する試験〕
本発明供試体１及び２並びに比較供試体１を前記のように前記切削試験における旋盤による切削試験に供したときに生じた切粉の状態を切込み量０．２ｍｍ、０．４ｍｍ及び１．０ｍｍの場合について比較観察した。
【００３７】
本発明供試体１における切込み量０．２ｍｍ、０．４ｍｍ及び１．０ｍｍの各場合に生じた切粉の写真を各々図２（Ａ）、（Ｂ）及び（Ｃ）に示し、本発明供試体２における切込み量０．２ｍｍ、０．４ｍｍ及び１．０ｍｍの各場合に生じた切粉の写真を各々図３（Ａ）、（Ｂ）及び（Ｃ）に示し、比較供試体１における切込み量０．２ｍｍ、０．４ｍｍ及び１．０ｍｍの各場合に生じた切粉の写真を各々図４（Ａ）、（Ｂ）及び（Ｃ）に示す。
【００３８】
前記の切粉状態に関する試験結果によれば、切込み量０．２ｍｍ及び０．４ｍｍの場合において、本発明供試体１及び２は、比較供試体１と比較して若干大きくなるものの、ほぼ同様の細かい針状チップ形状の良好な切粉を生じた。また、切込み量１．０ｍｍの場合においては、本発明供試体１は、比較供試体１と比較して若干大きくなるものの、ほぼ同様の細かい針状チップ形状の良好な切粉を生じたが、本発明供試体２では、カール状、渦巻き状の切粉の発生が観察された。
【００３９】
〔鍛造性試験〕
本発明供試体１及び評価基準材料としての比較供試体２について、評価試験法として最も過酷な平打ち鍛造に供し、元のサイズから割れなし広がりまでの径を測定し、６００℃〜８００度の各加熱温度における鍛造率（＝割れなし広がり径／元の径）を算出した。熱間鍛造性の評価は、鍛造率１．５以下の場合を不良（×）、１．５〜２．５の場合を条件付き半不良（△）、２．５以上の場合を良好（〇）とした。
【００４０】
各供試体についての鍛造性試験結果と熱間鍛造性の評価を以下の表５に示す。なお、参考として、６００℃〜８００度の各加熱温度において実施された前記鍛造試験に供された本発明供試体１及び比較供試体２における割れなし広がり状態に平打ちされた状態を示す断面写真を各々図５（Ａ）及び（Ｂ）に示す。
【表５】
2008214760.tif 000007
【００４１】
前記の鍛造性試験結果によれば、本発明供試体１は７００℃以上の温度では比較供試体２と略同等の良好な熱間鍛造性を示した。
【００４２】
〔耐脱亜鉛腐食性試験〕
本発明供試体２及び評価基準材料としての比較供試体１について、「ＩＳＯ ６５０９」の規格に準拠して、各々３試験片（Ｎｏ．１〜３）を７５±３℃のＣｕＣｌ2溶液（ＣｕＣｌ2−２Ｈ2Ｏ １２．７ｇ／Ｌ）に２４時間浸漬し、露出面の脱亜鉛腐食の最大深さ（μｍ）を測定した。耐脱亜鉛腐食性の評価は、脱亜鉛腐食深さ１００μｍ以下の場合を実用上問題なしとして合格とし、１００μｍを超える場合を不合格とした。また、前記脱亜鉛腐食深さの測定に加えて、２４時間浸漬後における露出面積１００ｍｍ2当りの溶出亜鉛量（ｍｇ／Ｌ／１００ｍｍ2）を測定した。
【００４３】
各供試体についての脱亜鉛腐食深さ及び溶出亜鉛量の各測定結果を各々表６及び表７に示す。なお、参考として、前記耐脱亜鉛腐食性試験に供された本発明供試体２の脱亜鉛腐食状態を示す顕微鏡写真（×１００）を図６に示す。
【表６】
2008214760.tif 000008
【表７】
2008214760.tif 000009
【００４４】
前記の耐脱亜鉛腐食性試験結果によれば、本発明供試体２は、比較供試体１よりも格段に優れた耐脱亜鉛腐食性を奏した。
【００４５】
〔耐磨耗性試験〕
本発明供試体１並びに評価基準材料としての比較供試体１−１及び１−２について、下記の試験条件の下に耐磨耗性試験を実施し、各摩耗速度における磨耗痕の幅（ｍｍ）を測定した。なお、比較供試体１−１は、比較供試体１をその素材長手方向に対して直角に加工する試料とし、また比較供試体１−２は、比較供試体１をその素材長手方向に対して平行に加工する試料とした。各供試体についての各摩耗速度における磨耗痕の幅の各測定結果を表８に示す。
【００４６】
試験条件
試験機名：大越式迅速摩耗試験機
摩耗距離：１０００００ｍｍ（１００ｍ）
最終荷重：２．１ｋｇｆ
摩耗速度：０．１７、０．６１、１．１４、１．６４、２．３７、４．３６ｍ/ｓｅｃ
相手材：ＳＵＳ３０４（リング）
【表８】
2008214760.tif 000010
【００４７】
前記の耐磨耗性試験結果によれば、本発明供試体１は、比較供試体１−１及び１−２と略同等又はそれ以上の優れた耐磨耗性を奏した。
【００４８】
〔その他の物性対比試験〕
本発明供試体１及び２並びに比較供試体１及び２についてヤング率その他の物性を測定し、その測定結果を以下の表９に示す。
【表９】
2008214760.tif 000011
【００４９】
前記の物性対比試験結果によれば、本発明供試体１及び２は、比較供試体１及び２と略同等の物性を奏した。
【図面の簡単な説明】
【００５０】
【図１】図１（Ａ）は、本発明供試体１に係る黄銅合金の金属組織を示す顕微鏡写真（×５００）、同図（Ｂ）は前記金属組織におけるビスマスの分散状態を示す顕微鏡写真（×５００）である。
【図２】図２（Ａ）、（Ｂ）及び（Ｃ）は、本発明供試体１における切込み量０．２ｍｍ、０．４ｍｍ及び１．０ｍｍの各場合に生じた切粉の写真である。
【図３】図３（Ａ）、（Ｂ）及び（Ｃ）は、本発明供試体２における切込み量０．２ｍｍ、０．４ｍｍ及び１．０ｍｍの各場合に生じた切粉の写真である。
【図４】図４（Ａ）、（Ｂ）及び（Ｃ）は、比較供試体１における切込み量０．２ｍｍ、０．４ｍｍ及び１．０ｍｍの各場合に生じた切粉の写真である。
【図５】図５（Ａ）及び（Ｂ）は、６００℃〜８００度の各加熱温度において実施された鍛造試験に供された本発明供試体１及び比較供試体２における割れなし広がり状態に平打ちされた状態を示す断面写真である。
【図６】図６は、耐脱亜鉛腐食性試験に供された本発明供試体２の脱亜鉛腐食状態を示す顕微鏡写真（×１００）である。
【図１】
2008214760.tif 000012
【図２】
2008214760.tif 000013
【図３】
2008214760.tif 000014
【図４】
2008214760.tif 000015
【図５】
2008214760.tif 000016
【図６】
2008214760.tif 000017